(57)【要約】【課題】薄地の丸編地であって、ストレッチ回復性に優れた薄地丸編地および繊維製品を提供する。【解決手段】総繊度が５〜５０ｄｔｅｘの有機繊維糸条で構成され、厚みが０．４ｍｍ以下の薄地丸編地であって、編地のニードルループ数が５０００個／（２．５４ｃｍ）２以上であることを特徴とするストレッチ回復性に優れた薄地丸編地。【選択図】なし【特許請求の範囲】
【請求項１】
総繊度が５〜５０ｄｔｅｘの有機繊維糸条で構成され、厚みが０．４ｍｍ以下の薄地丸編地であって、編地のニードルループ数が５０００個／（２．５４ｃｍ）２以上であることを特徴とするストレッチ回復性に優れた薄地丸編地。
ただし、編地のニードルループ数とは、２．５４ｃｍあたりのコース数（コース／２．５４ｃｍ）と、２．５４ｃｍあたりのウエール数（ウエール／２．５４ｃｍ）とをかけ算した値である。
【請求項２】
前記有機繊維糸条の単繊維繊度が０．１〜２．０ｄｔｅｘの範囲内である、請求項１に記載のストレッチ回復性に優れた薄地丸編地。
【請求項３】
前記有機繊維糸条がポリエステル糸条である、請求項１または請求項２に記載のストレッチ回復性に優れた薄地丸編地。
【請求項４】
前記有機繊維糸条が、ポリエステル糸条と弾性繊維糸条とで構成される複合糸である、請求項１または請求項２に記載のストレッチ回復性に優れた薄地丸編地。
【請求項５】
丸編地が単層の丸編地である、請求項１〜４のいずれかに記載のストレッチ回復性に優れた薄地丸編地。
【請求項６】
丸編地の編組織が天竺またはプレーテイング天竺またはベア天竺である、請求項５に記載のストレッチ回復性に優れた薄地丸編地。
【請求項７】
よこ方向のストレッチ回復性が８０％以上である、請求項１〜６のいずれかに記載のストレッチ回復性に優れた薄地丸編地。
【請求項８】
抗スナッギング性が３級以上である、請求項１〜７のいずれかに記載のストレッチ回復性に優れた薄地丸編地。
【請求項９】
請求項１〜８のいずれかに記載の丸編地を用いてなる、インナーウエアー、アウターウエアー、およびスポーツウエアーからなる群より選択されるいずれかの繊維製品。
【発明の詳細な説明】
【技術分野】
【０００１】
本発明は、総繊度が５〜５０ｄｔｅｘの有機繊維糸条で構成され、厚みが０．４ｍｍ以下の薄地丸編地であって、ストレッチ回復性に優れた薄地丸編地および繊維製品に関するものである。
【背景技術】
【０００２】
従来、丸編地は伸縮性、フィット性に優れるため、インナーウエアー、アウターウエアー、スポーツウエアーなど巾広い分野で使用されている（例えば、特許文献1、特許文献２、特許文献３参照）。
しかしながら、丸編地は、伸張されるとそのループ構成上組織ズレが発生しやすく、ストレッチ回復性が良くないという問題を有していた。特に厚みが薄い場合、かかる問題が顕著であった。
【０００３】
【特許文献１】特開２０００−２０７３１９号公報
【特許文献２】実用新案登録第２５６７４３８号公報
【特許文献３】特開２０００−８２５２号公報
【発明の開示】
【発明が解決しようとする課題】
【０００４】
本発明は上記の背景に鑑みなされたものであり、その目的は、薄地の丸編地であって、ストレッチ回復性に優れた薄地丸編地および繊維製品を提供することにある。
【課題を解決するための手段】
【０００５】
本発明者は、上記目的を達成するため鋭意検討した結果、丸編地の編密度を極めて高密度にすることにより、薄地であってもストレッチ回復性が良いことを見出し、さらに鋭意検討を重ねることにより本発明に想到した。
【０００６】
かくして、本発明によれば「総繊度が５〜５０ｄｔｅｘの有機繊維糸条で構成され、厚みが０．４ｍｍ以下の薄地丸編地であって、編地のニードルループ数が５０００個／（２．５４ｃｍ）２以上であることを特徴とするストレッチ回復性に優れた薄地丸編地。」が提供される。
ただし、編地のニードルループ数とは、２．５４ｃｍあたりのコース数（コース／２．５４ｃｍ）と、２．５４ｃｍあたりのウエール数（ウエール／２．５４ｃｍ）とをかけ算した値である。
【０００７】
その際、前記有機繊維糸条の単繊維繊度が０．１〜２．０ｄｔｅｘの範囲内であることが好ましい。前記有機繊維糸条としては、ポリエステル糸条であることが好ましく、ポリエステル糸条と弾性繊維糸条とで構成される複合糸でもよい。
【０００８】
本発明の丸編地は単層の丸編地であることが好ましい。丸編地の編組織としては、天竺またはプレーテイング天竺またはベア天竺であることが好ましい。また、本発明の丸編地において、よこ方向のストレッチ回復性が８０％以上であることが好ましい。さらには、抗スナッギング性が３級以上であることが好ましい。
【０００９】
また、本発明によれば、前記の丸編地を用いてなる、インナーウエアー、アウターウエアー、およびスポーツウエアーからなる群より選択されるいずれかの繊維製品が提供される。
【発明の効果】
【００１０】
本発明によれば、薄地の丸編地であって、ストレッチ回復性に優れた薄地丸編地および繊維製品が提供される。
【発明を実施するための最良の形態】
【００１１】
以下、本発明の実施の形態について詳細に説明する。
本発明の丸編地は、総繊度が５〜５０ｄｔｅｘの有機繊維糸条で構成され、その厚みが０．４ｍｍ以下（好ましくは、０．１〜０．４ｍｍ）である。そして、編地のニードルループ数が５０００個／（２．５４ｃｍ）２以上（好ましくは、６０００〜２００００個／（２．５４ｃｍ）２）である。かかるニードルループ数が５０００個／（２．５４ｃｍ）２未満では、丸編地が伸張された際に組織ズレが発生しやすくなり、十分なストレッチ回復性が得られず好ましくない。
ただし、編地のニードルループ数とは、２．５４ｃｍあたりのコース数（コース／２．５４ｃｍ）と、２．５４ｃｍあたりのウエール数（ウエール／２．５４ｃｍ）とをかけ算した値である。
【００１２】
前記の有機繊維糸条を形成する繊維としては特に限定されず、綿、麻、絹等の天然繊維、レーヨンなどの再生繊維、アセテートなどの半合成繊維、ポリエチレンテレフタレート、ポリトリメチレンテレフタレート、ポリ乳酸などに代表されるポリエステル系繊維、ポリエーテルエステル系繊維、アクリル繊維、ナイロン繊維、アラミド繊維、ポリウレタン繊維などの合成繊維が例示される。なかでも、ポリエステル系繊維が好適である。これらの繊維は１種類でもよいし、複数の組み合わせであってもよい。例えば、ポリウレタン繊維やポリエーテルエステル系繊維などからなる弾性繊維糸条とポリエステル系繊維糸条とをインターレース空気ノズルなどにより空気混繊させた複合糸や、弾性繊維糸条のまわりにポリエステル系繊維糸条をカバリングした複合糸などでもよい。
【００１３】
なお、繊維を形成するポリマーには、本発明の目的を損なわない範囲で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１４】
前記の有機繊維糸条の繊維形態は特に限定されないが、長繊維（マルチフィラメント糸条）であることが好ましい。繊維の断面形状も特に限定されず、丸、三角、扁平、中空など公知の断面形状が採用できる。繊維の単糸繊度、フィラメント数は特に限定されないが、風合いや生産性の点で各々０．１〜２．０ｄｔｅｘ、３０〜１００本の範囲が好ましい。
【００１５】
本発明の丸編地において、層数は特に限定されず２層以上の多層構造を有していてもよいが、本発明の丸編地は厚みが０．４ｍｍ以下の薄地丸編地を対象としているので、容易に製造できる点で単層が最も好ましい。編地の目付けとしては、３０〜２５０ｇ／ｍ２の範囲であることが好ましい。
【００１６】
また、丸編地の編組織も限定されないが、図１に編組織を示す天竺や、天竺の編組織で２種の糸条で複合ループを形成したプレーテイング天竺、その際、一種の糸条を弾性繊維糸条としたベア天竺などが好適に例示される。
【００１７】
本発明の丸編地は、下記の製造方法により製造することができる。
すなわち、４６ゲージ以上のハイゲージの丸編機（例えば、福原精機（株）製ＶＸＡＣ−３Ｓ  ４６Ｇ３０インチなど）を使用し、総繊度が５〜５０ｄｔｅｘの前記の有機繊維糸条を用いて、厚みが０．４ｍｍ以下の丸編地を製編することにより得ることができる。
【００１８】
製編された丸編地には、通常の染色仕上げ加工、アルカリ減量加工、吸水加工、撥水加工、紫外線遮蔽あるいは制電剤、抗菌剤、消臭剤、防虫剤、蓄光剤、再帰反射剤、マイナスイオン発生剤等の機能を付与する各種加工を付加適用してもよい。
【００１９】
かくして得られた丸編地は、編地のニードルループ数が５０００個／（２．５４ｃｍ）２以上と極めて高密度であるので、丸編地が伸張されても組織ズレが発生しにくいため、優れたストレッチ回復性が得られる。その際、下記の試験方法で試験したよこ方向のストレッチ回復性が８０％以上であることが好ましい。
【００２０】
まず、よこ方向に巾５ｃｍ、長さ２０ｃｍの試験片を２枚採集し、中央に試験長１０ｃｍのところに正確に印をつけ、試験片を調製する。次いで、自記記録装置付き引張試験機を用い初荷重１９６．１ｍＮ（２０ｇｆ）をかけてつかみ間隔が１０ｃｍになるように試験片をつかみ、引張速度３０ｃｍ／ｍｉｎで１４．７Ｎ（１．５ｋｇｆ）定荷重まで伸ばした後、直ちに同速度でもとに位置にもどし、図２のような荷重−伸長曲線を描く。試験後、直ちに試験片をチャックからとりはずし、スケールで残留伸び（０．０１ｃｍまで）を測定する。
描かれた曲線からつぎの式でストレッチ回復性（％）を求め、２回の平均値で表す。
ストレッチ回復性（％）＝（ＯＢ（ｃｍ）−残留伸び（ｃｍ））／ＯＢ（ｃｍ）×１００
【００２１】
また、本発明の丸編地は極めて高密度であるので、抗スナッギング性にも優れている。かかる抗スナッギング性としては、ＪＩＳ  Ｌ  １０５８−１９９８  ７．４   ＩＣＩ形ピリング試験機法により測定して、３級以上であることが好ましい。
【００２２】
次に、本発明の繊維製品は、前記の丸編地を用いてなる、インナーウエアー、アウターウエアー、およびスポーツウエアーからなる群より選択されるいずれかの繊維製品である。かかる繊維製品は、前記の丸編地を用いているので、薄地でありながら優れたストレッチ回復性を有している。
【実施例】
【００２３】
以下、実施例をあげて本発明を詳細に説明するが、本発明はこれらによって何ら限定されるものではない。なお、実施例中の各物性は下記の方法により測定したものである。
次に本発明の実施例及び比較例を詳述するが、本発明はこれらによって限定されるものではない。
【００２４】
（１）厚み
ＪＩＳ  Ｌ  １０１８−１９９８  ６．５により編地の厚みを測定した。
（２）ニードルループ数
編地の２．５４ｃｍあたりのコース数（コース／２．５４ｃｍ）とウエール数（ウエール／２．５４ｃｍ）とをかけ算することにより算出した。
（３）試験片の調製
よこ方向に巾５ｃｍ、長さ２０ｃｍの試験片を２枚採集し、中央に試験長１０ｃｍのところに正確に印をつけ、試験片を調製した。
（４）ストレッチ回復性
自記記録装置付き引張試験機を用い初荷重１９６．１ｍＮ（２０ｇｆ）をかけてつかみ間隔が１０ｃｍになるように試験片をつかみ、引張速度３０ｃｍ／ｍｉｎで１４．７Ｎ（１．５ｋｇｆ）定荷重まで伸ばした後、直ちに同速度でもとに位置にもどし、図２のような荷重−伸長曲線を描いた。試験後、直ちに試験片をチャックからとりはずし、スケールで残留伸び（０．０１ｃｍまで）を測定した。
描かれた曲線からつぎの式でストレッチ回復性（％）を求め、２回の平均値で表した。
ストレッチ回復性（％）＝（ＯＢ（ｃｍ）−残留伸び（ｃｍ））／ＯＢ（ｃｍ）×１００
（５）抗スナッギング性
ＪＩＳ  Ｌ  １０５８−１９９８  ７．４   ＩＣＩ形ピリング試験機法により抗スナッギング性を評価した。
【００２５】
［実施例１］
４６Ｇ、３０インチの丸編機（福原精機（株）製ＶＸＡＣ−３Ｓ）を使用し、通常のポリエチレンテレフタレートマルチフィラメント糸（帝人ファイバー（株）製、総繊度３２ｄｔｅｘ／７２ｆｉｌ）を用いて天竺組織の単層丸編地を編成し、得られた編地を１３０℃の高圧染色を行い、最終セットとして１７０℃の乾熱セット行った。
【００２６】
得られた編地において、厚みは０．１５ｍｍ、目付けは５４ｇ／ｍ２、密度は８３コース／２．５４ｃｍ、８５ウェール／２．５４ｃｍ、ニードルループ数は７０５５個／（２．５４ｃｍ）２、よこ方向のストレッチ回復性８２％と、薄地の丸編地にもかかわらず、ストレッチ回復性に優れたものであった。
かかる編地を用いてＴシャツ（スポーツウエアー）を縫製し、着用したところ、ストレッチ回復性に優れるため、非常に着用快適性に優れていた。
【００２７】
［実施例２］
４６Ｇ、３０インチの丸編機（福原精機（株）製ＶＸＡＣ−３Ｓ）を使用し、通常のポリエチレンテレフタレートマルチフィラメント糸（帝人ファイバー（株）製、総繊度３２ｄｔｅｘ／７２ｆｉｌ）とポリウレタンモノフィラメント（オペロンテックス（株）製、総繊度１１ｄｔｅｘ／１ｆｉｌ）とを用いて、ベア天竺組織の単層丸編地を編成し、得られた編地を６０℃、１分間のリラックス処理、プレセットとして１７０℃の乾熱セット、１３０℃の高圧染色を行い、最終セットとして１７０℃の乾熱セット行った。
【００２８】
得られた編地において、厚みは０．３１ｍｍ、目付けは１７５ｇ／ｍ２、密度は９９コース／２．５４ｃｍ、１０６ウェール／２．５４ｃｍ、ニードルループ数は１０４９４個／（２．５４ｃｍ）２、よこ方向のストレッチ回復性８８％と、薄地の丸編地にもかかわらず、ストレッチ回復性に優れたものであった。
【００２９】
［比較例１］
実施例１において、２８Ｇ、３０インチの丸編機（福原精機（株）製）を使用すること以外は実施例１と同様にした。
得られた編地において、厚みは０．１３ｍｍ、目付けは３５ｇ／ｍ２、密度は４３コース／２．５４ｃｍ、６９ウェール／２．５４ｃｍ、ニードルループ数は２９６７個／（２．５４ｃｍ）２、よこ方向のストレッチ回復性１８％と、ストレッチ回復性に劣るものであった。
【産業上の利用可能性】
【００３０】
本発明によれば、ストレッチ回復性に優れた薄地丸編地および繊維製品が提供され、その工業的価値は極めて大である。
【図面の簡単な説明】
【００３１】
【図１】本発明の丸編地において、採用することのできる天竺組織の編組織を示す図である。
【図２】ストレッチ回復性を測定する際に描かれる荷重−伸長曲線である。
【図１】
2006328567.tif 000002
【図２】
2006328567.tif 000003